(57)【要約】  本発明による二次電池用スタック型セルは、第１極性電極／分離膜／第２極性電極／分離膜／第１極性電極が順次積層されたスタック型セル；及び第１極性電極の外側にそれぞれ積層された外側分離膜を備える。また、本発明は、このようなスタック型セルを用いた二次電池用電極組立体及びその製造方法を開示する。【選択図】      図１
2013524460.tif 000002
【特許請求の範囲】
【請求項１】
第１極性電極／分離膜／第２極性電極／分離膜／第１極性電極が順次積層され、
前記第１極性電極にそれぞれ積層された外側分離膜を備えることを特徴とする二次電池用スタック型セル。
【請求項２】
前記第１極性電極は正極であり、前記第２極性電極は負極であることを特徴とする請求項１に記載の二次電池用スタック型セル。
【請求項３】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項２に記載の二次電池用スタック型セル。
【請求項４】
前記第１極性電極は負極であり、前記第２極性電極は正極であることを特徴とする請求項１に記載の二次電池用スタック型セル。
【請求項５】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項４に記載の二次電池用スタック型セル。
【請求項６】
前記分離膜及び／または前記外側分離膜が、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含むことを特徴とする請求項１に記載の二次電池用スタック型セル。
【請求項７】
請求項１ないし請求項６のうちいずれか１項に記載の構造を有する少なくとも１つの第１スタック型セルと、
第２極性電極／分離膜／第１極性電極／分離膜／第２極性電極が順次積層された少なくとも１つの第２スタック型セルと
を備え、
前記少なくとも１つの第１スタック型セルと前記少なくとも１つの第２スタック型セルとが交互に積層されたことを特徴とする二次電池用電極組立体。
【請求項８】
第１極性電極／分離膜／第２極性電極／分離膜／第１極性電極が順次積層された少なくとも１つの第１スタック型セルと、
外側分離膜／第２極性電極／分離膜／第１極性電極／分離膜／第２極性電極／外側分離膜が順次積層された少なくとも１つの第２スタック型セルと、を備え、
前記少なくとも１つの第１スタック型セルと前記少なくとも１つの第２スタック型セルとが交互に積層されたことを特徴とする二次電池用電極組立体。
【請求項９】
前記第１極性電極は正極であり、前記第２極性電極は負極であることを特徴とする請求項８に記載の二次電池用電極組立体。
【請求項１０】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項９に記載の二次電池用電極組立体。
【請求項１１】
前記第１極性電極は負極であり、前記第２極性電極は正極であることを特徴とする請求項８に記載の二次電池用電極組立体。
【請求項１２】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項１１に記載の二次電池用電極組立体。
【請求項１３】
前記分離膜及び／または前記外側分離膜が、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含むことを特徴とする請求項８に記載の二次電池用電極組立体。
【請求項１４】
前記外側分離膜が形成されないいずれか１つの極性電極の外面に積層可能な補助分離膜をさらに備えることを特徴とする請求項８に記載の二次電池用電極組立体。
【請求項１５】
請求項８ないし請求項１４のうちいずれか１項に記載の電極組立体と、
前記電極組立体を収納する筺体と、
前記筺体に収納された前記電極組立体に含浸される電解質と、を備えることを特徴とする二次電池。
【請求項１６】
第１極性電極／分離膜／第２極性電極／分離膜／第１極性電極が順次積層された少なくとも１つの第１スタック型セルを用意する段階と、
外側分離膜／第２極性電極／分離膜／第１極性電極／分離膜／第２極性電極／外側分離膜が順次積層された少なくとも１つの第２スタック型セルを用意する段階と、
前記少なくとも１つの第１スタック型セルと前記少なくとも１つの第２スタック型セルとを交互に積層させる段階と、を含むことを特徴とする二次電池用電極組立体の製造方法。
【請求項１７】
前記外側分離膜が積層されないいずれか１つの極性電極に補助分離膜を積層させる段階をさらに含むことを特徴とする請求項１６に記載の二次電池用電極組立体の製造方法。
【請求項１８】
第１極性電極／分離膜／第２極性電極／分離膜／第１極性電極が順次積層され、
前記第１極性電極の少なくともいずれか１つの外側に積層された外側分離膜を備えることを特徴とする二次電池用バイセル。
【請求項１９】
前記第１極性電極は正極であり、前記第２極性電極は負極であることを特徴とする請求項１８に記載の二次電池用バイセル。
【請求項２０】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項１９に記載の二次電池用バイセル。
【請求項２１】
前記第１極性電極は負極であり、前記第２極性電極は正極であることを特徴とする請求項１８に記載の二次電池用バイセル。
【請求項２２】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項２１に記載の二次電池用バイセル。
【請求項２３】
前記分離膜及び／または前記外側分離膜が、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含むことを特徴とする請求項１８に記載の二次電池用バイセル。
【請求項２４】
請求項１８ないし請求項２３のうちいずれか１項に記載の構造を有する少なくとも１つの第１バイセルと、
第２極性電極／分離膜／第１極性電極／分離膜／第２極性電極が順次積層された少なくとも１つの第２バイセルと、を備え、
前記少なくとも１つの第１バイセルと前記少なくとも１つの第２バイセルとが交互に積層されたことを特徴とする二次電池用電極組立体。
【請求項２５】
第１極性電極／分離膜／第２極性電極／分離膜／第１極性電極が順次積層された少なくとも１つの第１バイセルと、
外側分離膜／第２極性電極／分離膜／第１極性電極／分離膜／第２極性電極／外側分離膜が順次積層された少なくとも１つの第２バイセルと、を備え、
前記少なくとも１つの第１バイセルと前記少なくとも１つの第２バイセルとが交互に積層されたことを特徴とする二次電池用電極組立体。
【請求項２６】
前記第１極性電極は正極であり、前記第２極性電極は負極であることを特徴とする請求項２５に記載の二次電池用電極組立体。
【請求項２７】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項２６に記載の二次電池用電極組立体。
【請求項２８】
前記第１極性電極は負極であり、前記第２極性電極は正極であることを特徴とする請求項２４に記載の二次電池用電極組立体。
【請求項２９】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項２８に記載の二次電池用電極組立体。
【請求項３０】
前記分離膜及び／または前記外側分離膜が、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含むことを特徴とする請求項２４に記載の二次電池用電極組立体。
【請求項３１】
前記外側分離膜が形成されないいずれか１つの極性電極の外面に積層可能な補助分離膜をさらに備えることを特徴とする請求項２４に記載の二次電池用電極組立体。
【請求項３２】
請求項２４ないし請求項３１のうちいずれか１項に記載の電極組立体と、
前記電極組立体を収容する筺体と、
前記筺体に収容された前記電極組立体に含浸される電解質と、を備えることを特徴とする二次電池。
【請求項３３】
第１極性電極／分離膜／第２極性電極／分離膜／第１極性電極が順次積層された少なくとも１つの第１バイセルを用意する段階と、
外側分離膜／第２極性電極／分離膜／第１極性電極／分離膜／第２極性電極／外側分離膜が順次積層された少なくとも１つの第２バイセルを用意する段階と、
前記少なくとも１つの第１バイセルと前記少なくとも１つの第２バイセルとを交互に積層させる段階と、を含むことを特徴とする二次電池用電極組立体の製造方法。
【請求項３４】
前記外側分離膜が積層されないいずれか１つの極性電極に補助分離膜を積層させる段階をさらに含むことを特徴とする請求項３３に記載の二次電池用電極組立体の製造方法。
【発明の詳細な説明】
【技術分野】
【０００１】
本発明は、改善されたスタック型（ｓｔａｃｋ ｔｙｐｅ）セル及びバイセル（Ｂｉ‐ｃｅｌｌ）、それを用いた二次電池用電極組立体及びその製造方法に関し、より詳しくは、リチウムイオン二次電池用スタック型セル及びバイセル、それを用いたリチウムイオン二次電池用電極組立体及びその製造方法に関する。
【背景技術】
【０００２】
モバイル機器に対する技術開発と需要増加に伴って二次電池の需要も急激に増加している。その中でも、エネルギー密度及び作動電圧が高く、保存及び寿命特性に優れるリチウム二次電池は、各種モバイル機器はもちろん多様な電子製品のエネルギー源として広く使用されている。
【０００３】
一般に、二次電池は、正極、負極、及び前記正極と負極との間に介在する分離膜で構成された単位セルが積層または巻取された構造体が、金属缶またはラミネートシート状のケースに内蔵され、その内部に電解液が注入されることで構成される。
【０００４】
このような二次電池の主な研究課題の１つは、安全性向上である。例えば、二次電池は、内部短絡、許容された電流及び電圧を超過した過充電状態、高温への露出、落下または外部衝撃による変形など電池の非正常的な作動状態によって誘発され得る電池内部の高温及び高圧によって、発火または爆発する恐れがある。
【０００５】
安全性問題の１つとして、電池が高温に晒されたとき生じる分離膜の収縮または破損による内部短絡は、非常に深刻であるため、その原因を明らかにし、代案を提示しようとする研究が数多く行われている。
【０００６】
二次電池に用いられる分離膜としてはポリエチレン、ポリプロピレンなどの多孔性高分子フィルムが使用される。このような分離膜は、安価であって、且つ、耐化学性に優れるため、電池の作動状態の面で有利である。しかし、このような二次電池は高温環境で収縮し易いという短所がある。
【０００７】
一方、二次電池を構成する正極／分離膜／負極構造の電極組立体は、ゼリーロール型（巻取型）とスタック型（積層型）とに大別される。ゼリーロール型電極組立体は、集電体として使用する金属ホイルに電極活物質などをコーティングし、それを乾燥及び圧延（ｐｒｅｓｓｉｎｇ）した後、所望の幅と長さのバンド形態に裁断し、分離膜を用いて負極と正極とを隔離させた後、螺旋状に巻取することで製造される。このようなゼリーロール型電極組立体は、円筒形電池には好適に使用することができる。しかし、ゼリーロール型電極組立体を角形またはパウチ型電池に適用する場合、局所的に応力が集中して電極活物質が剥離するか、又は、充放電過程で繰り返す収縮及び膨張現象によって電池が変形するという問題点がある。
【０００８】
一方、スタック型電極組立体は、複数の正極及び負極単位のセルが順に積層された構造であって、角形電池が得られ易い長所があるが、製造過程が複雑であって、衝撃が加えられたとき、電極が押され短絡が誘発されるという短所がある。
【０００９】
このような問題点を解決するため、ゼリーロール型とスタック型との混合形態である積層／折り畳み（ｓｔａｃｋｉｎｇ＆ｆｏｌｄｉｎｇ）型電極組立体が開発された。これは、所定単位の正極／分離膜／負極構造のフルセル（ｆｕｌｌ ｃｅｌｌ）または正極（負極）／分離膜／負極（正極）／分離膜／正極（負極）構造のバイセル（ｂｉ ｃｅｌｌ）を、長いの連続分離フィルムを用いて折り畳んだものである。このような積層／折り畳み型電極組立体の例は、本出願人によってそれぞれ出願された韓国特許公開第２００１−８２０５８号、第２００１−８２０５９号、及び第２００１−８２０６０号などに開示されている。積層／折り畳み型電極組立体は、長いシート状の分離フィルム上にフルセルまたはバイセルで構成された単位セルを所定パターンで載置した状態で、分離フィルムを巻物状に巻取した構造である。
【００１０】
ところが、上述したスタック型または積層／折り畳み型電極組立体において、分離膜及び電極の積層（ラミネート）工程または単位セルを分離フィルム上に載置する工程、及びそれらを巻き取る工程で、電極または単位セルが定位置に固定できない場合が生じ得、精巧な定位置を得るか又は維持するためには多くの努力が求められるという問題点がある。
【００１１】
これに関し、スタック型電極組立体で電極と分離フィルムとの間のスリップを防止するための技術が一部知られている。例えば、特開２００６−１０７８３２号には、分子内に光反応性を有するエチレン性二重結合とエポキシ基を有する架橋性ポリマーをエチレン性二重結合の光反応によって架橋させる反応性ポリマーとし、ここにエポキシ樹脂硬化剤を含む微小カプセルを分散させてシートにする構成の電池用分離フィルムが開示されている。また、特開２００４−１４３３６３号には、加熱によって硬化する熱架橋性接着剤とゲル化剤を多孔質フィルムに担持させて製造する接着剤／ゲル化剤担持多孔質分離フィルムが開示されている。
【００１２】
しかし、上記の技術によれば、分離膜の製造コスト自体が嵩むだけでなく、特定成分が分離フィルムに含まれることで、電池用分離フィルムとしての物性の低下が避けられないという短所がある。また、分離フィルムと電池セル自体とが接着方式で固定されるため、積層及び／または位置固定工程で整列がずれた電池セルの位置を補正（調節）できないという問題点がある。特に、積層／折り畳み型電極組立体では、分離フィルム上に複数の単位セルを載置した工程においてこのような誤整列が深刻な問題を引き起こす。
【００１３】
上述したように、フルセルまたはバイセルのそれぞれの電極と分離膜が１次的にラミネートされ、それぞれのセルが分離フィルムに置かれた後、折り畳まれるために２次的にラミネートされる組立て工程を有する積層／折り畳み型電極組立体の場合、フルセルまたはバイセルを製造する過程における１次ラミネート強度と折り畳み過程における２次ラミネート強度とには格段な差が生じる。このような強度の差異は二次電池の工程性に多大な影響を及ぼし、二次電池の性能低下の１つの要因になる。また、従来の積層／折り畳み型電極組立体の場合、折り畳み工程によって電解液の含浸特性（含浸速度及び含浸率）が低下する問題点があった。
【発明の概要】
【発明が解決しようとする課題】
【００１４】
本発明は、上記の問題点に鑑みてなされたものであり、従来の積層工程と折り畳み工程からなる電極組立体の製造工程から折り畳み工程を省き、積層工程のみで電極組立体を構成できるように構造が改善されたスタック型セル及びバイセル、それを用いた二次電池用電極組立体及びその製造方法を提供することを目的とする。
【課題を解決するための手段】
【００１５】
上記の課題を解決するため、本発明の望ましい実施例によるスタック型セルは、第１極性電極／分離膜／第２極性電極／分離膜／第１極性電極が順次積層され、前記第１極性電極にそれぞれ積層された外側分離膜を備える。
【００１６】
望ましくは、前記第１極性電極は正極であり、前記第２極性電極は負極である。
【００１７】
望ましくは、前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなる。
【００１８】
望ましくは、前記第１極性電極は負極であり、前記第２極性電極は正極である。
【００１９】
望ましくは、前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなる。
【００２０】
望ましくは、前記分離膜及び／または前記外側分離膜は、微多孔性ポリエチレンフィルム、微多孔性ポリプロピレンフィルム、これらフィルムの組合せによって製造される多層フィルム、及びポリビニリデンフルオライド、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含む。
【００２１】
上記の課題を解決するため、本発明の望ましい実施例による二次電池用電極組立体は、上述した実施例のスタック型セルの構造を有する少なくとも１つの第１スタック型セル；及び第２極性電極／分離膜／第１極性電極／分離膜／第２極性電極が順次積層された少なくとも１つの第２スタック型セルを備え、前記少なくとも１つの第１スタック型セルと前記少なくとも１つの第２スタック型セルとが交互に積層される。
【００２２】
望ましくは、第１極性電極／分離膜／第２極性電極／分離膜／第１極性電極が順次積層された少なくとも１つの第１スタック型セル；及び外側分離膜／第２極性電極／分離膜／第１極性電極／分離膜／第２極性電極／外側分離膜が順次積層された少なくとも１つの第２スタック型セルを備え、前記少なくとも１つの第１スタック型セルと前記少なくとも１つの第２スタック型セルとが交互に積層される。
【００２３】
望ましくは、前記第１極性電極は正極であり、前記第２極性電極は負極である。
【００２４】
望ましくは、前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなる。
【００２５】
望ましくは、前記第１極性電極は負極であり、前記第２極性電極は正極である。
【００２６】
望ましくは、前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなる。
【００２７】
望ましくは、前記分離膜及び／または前記外側分離膜は、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含む。
【００２８】
望ましくは、前記外側分離膜が形成されないいずれか１つの極性電極の外面に積層可能な補助分離膜をさらに備える。
【００２９】
上記の課題を解決するため、本発明の望ましい実施例による二次電池は、上述した電極組立体；前記電極組立体を収納する筺体；及び前記筺体に収納された前記電極組立体に含浸される電解質を備える。
【００３０】
上記の課題を解決するため、本発明の望ましい実施例による二次電池用電極組立体の製造方法は、第１極性電極／分離膜／第２極性電極／分離膜／第１極性電極が順次積層された少なくとも１つの第１スタック型セルを用意する段階；外側分離膜／第２極性電極／分離膜／第１極性電極／分離膜／第２極性電極／外側分離膜が順次積層された少なくとも１つの第２スタック型セルを用意する段階；及び前記少なくとも１つの第１スタック型セルと前記少なくとも１つの第２スタック型セルとを交互に積層させる段階を含む。
【００３１】
望ましくは、前記外側分離膜が積層されないいずれか１つの極性電極に補助分離膜を積層させる段階をさらに含む。
【００３２】
上記の課題を解決するため、本発明の望ましい実施例によれば、第１極性電極／分離膜／第２極性電極／分離膜／第１極性電極が順次積層された少なくとも１つのバイセル（Ｂｉ−ｃｅｌｌｓ）；及び前記第１極性電極の外側にそれぞれ積層された外側分離膜を備える。
【００３３】
望ましくは、前記第１極性電極は正極であり、前記第２極性電極は負極である。
【００３４】
望ましくは、前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなる。
【００３５】
望ましくは、前記第１極性電極は負極であり、前記第２極性電極は正極である。
【００３６】
望ましくは、前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなる。
【００３７】
望ましくは、前記分離膜及び／または前記外側分離膜は、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含む。
【００３８】
本発明の望ましい実施例による二次電池用電極組立体は、第２極性電極／分離膜／第１極性電極／分離膜／第２極性電極が順次積層された少なくとも１つの第１バイセル；及び上述した実施例のバイセルの構造を有する少なくとも１つの第２バイセルを備え、前記少なくとも１つの第１バイセルと前記少なくとも１つの第２バイセルとが交互に積層される。
【００３９】
本発明の望ましい実施例による二次電池用電極組立体は、第１極性電極／分離膜／第２極性電極／分離膜／第１極性電極が順次積層された少なくとも１つの第１バイセル；及び外側分離膜／第２極性電極／分離膜／第１極性電極／分離膜／第２極性電極／外側分離膜が順次積層された少なくとも１つの第２バイセルを備え、前記少なくとも１つの第１バイセルと前記少なくとも１つの第２バイセルとが交互に積層される。
【００４０】
望ましくは、前記第１極性電極は正極であり、前記第２極性電極は負極である。
【００４１】
望ましくは、前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなる。
【００４２】
望ましくは、前記第１極性電極は負極であり、前記第２極性電極は正極である。
【００４３】
望ましくは、前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなる。
【００４４】
望ましくは、前記分離膜及び／または前記外側分離膜は、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含む。
【００４５】
前記外側分離膜が形成されないいずれか１つの極性電極の外面に積層可能な補助分離膜をさらに備える。
【００４６】
本発明の望ましい実施例による二次電池用電極組立体製造方法は、第１極性電極／分離膜／第２極性電極／分離膜／第１極性電極が順次積層された少なくとも１つの第１バイセルを用意する段階；外側分離膜／第２極性電極／分離膜／第１極性電極／分離膜／第２極性電極／外側分離膜が順次積層された少なくとも１つの第２バイセルを用意する段階；及び前記少なくとも１つの第１バイセルと前記少なくとも１つの第２バイセルとを交互に積層させる段階を含む。
【００４７】
望ましくは、前記外側分離膜が積層されないいずれか１つの極性電極に補助分離膜を積層させる段階をさらに含む。
【発明の効果】
【００４８】
本発明による改善されたスタック型セルまたはバイセル、それらを用いた二次電池用電極組立体及びその製造方法は、次のような効果を奏する。
【００４９】
第一、従来のスタック型セルまたはバイセル（「Ｃ‐タイプ」または「Ａ‐タイプ」）のいずれか１つに外側分離膜が予め積層された構造を有する、改善されたスタック型セルまたはバイセルを用いることで、すなわち、改善されたスタック型セルまたはバイセルと従来のスタック型セルまたはバイセルとを順次積層（スタックまたはラミネート）させて必要な容量の二次電池を構成することができるので、製造工程を短縮させることができる。
【００５０】
第二、従来は積層／折り畳み型電極組立体のスタック型セルまたはバイセルを構成するための工程において、積層工程と折り畳み工程とにおけるラミネートの強度差のため工程性に制約が生じたが、本発明では積層工程のラミネート強度に全工程の強度を殆ど近接させることで、ラミネート強度の差による工程性低下という従来の問題を解決し、さらに、二次電池の性能及び歩留まりを向上させることができる。
【００５１】
第三、本発明による二次電池では、分離フィルムの折り畳み工程及びその構造が省かれ、電解液の含浸速度及び含浸率が増大する。
【図面の簡単な説明】
【００５２】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】本発明の望ましい実施例による、改善されたスタック型セルまたはバイセルの構成を示した概略断面図である。
【図２】図１の改善されたスタック型セルまたはバイセルと共に二次電池用電極組立体を構成する対応スタック型セルまたはバイセルの構成を示した概略断面図である。
【図３】図１の改善されたスタック型セルまたはバイセルの一例を示した断面図である。
【図４】図１の改善されたスタック型セルまたはバイセルの他の例を示した断面図である。
【図５】図２の対応スタック型セルまたはバイセルの一例を示した断面図である。
【図６】図２の対応スタック型セルまたはバイセルの他の例を示した断面図である。
【図７】本発明の望ましい実施例による二次電池用電極組立体の分解断面図である。
【図８】図７の結合断面図である。
【図９】本発明の望ましい他の実施例による、改善されたスタック型セルまたはバイセルの構成を示した概略断面図である。
【図１０】図９の改善されたスタック型セルまたはバイセルと共に二次電池用電極組立体を構成する対応スタック型セルまたはバイセルの構成を示した概略断面図である。
【図１１】図９の改善されたスタック型セルまたはバイセルの一例を示した断面図である。
【図１２】図９の改善されたスタック型セルまたはバイセルの他の例を示した断面図である。
【図１３】図１０の対応スタック型セルまたはバイセルの一例を示した断面図である。
【図１４】図１０の対応スタック型セルまたはバイセルの他の例を示した断面図である。
【図１５】本発明の望ましい実施例による二次電池用電極組立体の分解断面図である。
【図１６】図１５の結合断面図である。
【発明を実施するための形態】
【００５３】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００５４】
図１は本発明の望ましい実施例による、改善されたスタック型セルまたはバイセルの構成を示した概略断面図であり、図２は図１の改善されたスタック型セルまたはバイセルと共に二次電池用電極組立体を構成する対応スタック型セルまたはバイセルの構成を示した概略断面図である。
【００５５】
図１を参照すれば、本発明の望ましい実施例による、改善されたスタック型セルまたはバイセル１０は、外側分離膜１８／第１極性電極１２／分離膜１６／第２極性電極１４／分離膜１６／第１極性電極１２／外側分離膜１８が順次積層されてラミネートされた構造である。図１による改善されたスタック型セルまたはバイセル１０は、いわゆる、「Ａ‐タイプ」スタック型セルまたはバイセルの構造を有する。本実施例による積層方法は、第１極性電極１２／分離膜１６／第２極性電極１４／分離膜１６／第１極性電極１２をまず積層及びラミネートし、その外面に外側分離膜１８をさらに積層及びラミネートすることもでき、外側分離膜１８／第１極性電極１２／分離膜１６／第２極性電極１４／分離膜１６／第１極性電極１２／外側分離膜１８を同時に積層及びラミネートすることもできる。
【００５６】
本明細書において、「積層」とは電極と分離膜との間またはセルとセルとの間を接着剤を用いて固定、結合することを意味し、「ラミネート」とは電極と分離膜との間またはセルとセルとの間を熱融着によって結合することを意味する。したがって、本明細書においては、Ａ‐タイプ、Ｃ‐タイプセル、または改善されたバイセルまたはスタック型セルと、対応バイセルとの間は、接着層が存在する積層構造のみで形成されることもあり、接着層が存在しないラミネート構造のみで形成されることもあり、これらが一部混在した状態でもあり得、さらに、ラミネート工程時は２つのスタック型セル又は対応バイセル又はＡ‐タイプ、Ｃ‐タイプセルをそれぞれラミネートし、ラミネートされた状態のスタックを追加的にラミネートする工程で製造することもできる。
【００５７】
図２を参照すれば、図１の改善されたスタック型セルまたはバイセル１０と共に使用する対応スタック型セルまたはバイセル２０は、従来技術によるスタック型セルまたはバイセルであって、第２極性電極１４／分離膜１６／第１極性電極１２／分離膜１６／第２極性電極１４が順次積層及びラミネートされた構造である。
【００５８】
図１及び図２に示されたように、第１極性電極１２は正極であり、第２極性電極１４は負極である。第１極性電極１２、第２極性電極１４、分離膜１６、外側分離膜１８が、それぞれスタック型セルまたはバイセルの層状構造を形成するために規則的な模様及び大きさで切断された後、積層及びラミネートされることは当業者にとって明白である。
【００５９】
図３は、図１の改善されたスタック型セルまたはバイセルの一例を示した断面図である。図１及び図２と同じ参照符号は、同じ機能を有する同じ部材である。
【００６０】
図３を参照すれば、改善されたスタック型セルまたはバイセル１１０は、外側分離膜１８／正極１１２／分離膜１６／負極１１４／分離膜１６／正極１１２／外側分離膜１８が順次積層された構造である。ここで、正極１１２は正極集電体１１２ａ及び正極集電体１１２ａの両面に塗布された正極活物質１１２ｂからなり、負極１１４は負極集電体１１４ａ及び負極集電体１１４ａの両面に塗布された負極集電体１１４ａからなる。
【００６１】
図４は、図１の改善されたスタック型セルまたはバイセルの他の例を示した断面図である。図１ないし図３と同じ参照符号は、同じ機能を有する同じ部材である。
【００６２】
図４を参照すれば、改善されたスタック型セルまたはバイセル２１０は、第１外側分離膜１８ａ／第１正極２１２／分離膜１６／負極１１４／分離膜１６／第２正極１１２／第２外側分離膜１８ｂが順次積層された構造である。ここで、第１正極２１２は片面コーティング構造であって、第１外側分離膜１８ａに接触する正極集電体２１２ａ、及び正極集電体２１２ａにコーティングされ分離膜１６に接触する正極活物質２１２ｂを備える。また、第２正極１１２は上述した図３の正極１１２と同じ構造である。
【００６３】
図４の改善されたスタック型セルまたはバイセル２１０は、図３の改善されたスタック型セルまたはバイセル１１０と違って、後述するように、二次電池用電極組立体３００の積層及びラミネート工程において、複数のスタック型セルまたはバイセルのうち電極組立体３００の最外郭面のいずれか１つの面に位置するものであることを当業者は理解できるであろう。勿論、図３の改善されたスタック型セルまたはバイセル１１０も電極組立体の最外郭に配置可能である。
【００６４】
図５は、図２の対応スタック型セルまたはバイセルの一例を示した断面図である。
【００６５】
図５を参照すれば、対応スタック型セルまたはバイセル１２０は、負極１１４／分離膜１６／正極１１２／分離膜１６／負極１１４が順次積層された構造である。ここで、負極１１４は負極集電体１１４ａ及びその両面にコーティングされた負極活物質１１４ｂからなり、正極１１２は正極集電体１１２ａ及びその両面にコーティングされた正極活物質１１２ｂからなる。後述するように、電極組立体を積層及びラミネートするとき、図５の対応スタック型セルまたはバイセル１２０の負極１１４は、図３のスタック型セルまたはバイセル１１０の外側分離膜１８及び／または図４の改善されたスタック型セルまたはバイセル２１０の第２外側分離膜１８ｂと接触して積層及びラミネートされる。
【００６６】
図６は、図２の対応スタック型セルまたはバイセルの他の例を示した断面図である。
【００６７】
図６を参照すれば、対応スタック型セルまたはバイセル２０は第１負極１１４／分離膜１６／正極１１２／分離膜１６／第２負極２１４が順次積層及びラミネートされた構造である。ここで、第１負極１１４は負極集電体１１４ａの両面に負極活物質１１４ｂがコーティングされた構造であって、上述した負極１１４と同じであり、第２負極２１４は負極集電体２１４ａの片面のみに負極活物質２１４ｂがコーティングされた構造であって、後述するように、電極組立体を積層及びラミネートするとき、電極組立体の最外郭に位置することは当業者にとって明白である。勿論、図５の対応スタック型セルまたはバイセル１２０も電極組立体の最外郭に位置可能である。
【００６８】
図３ないし図６を参照する上記の実施例において、例えば、リチウム充放電のための二次電池に使用されるバイセルを構成する場合、正極活物質１１２ｂとしては、リチウムマンガン酸化物、リチウムコバルト酸化物、リチウムニッケル酸化物、またはこれらの組合せによって形成される複合酸化物などのようにリチウム吸着物質を主成分にし、それが正極集電体１１２ａ、すなわち、アルミニウム、ニッケル、またはこれらの組合せによって製造されるホイルと結着した形態で正極１１２を構成する。また、負極活物質１１４ｂとしては、リチウム金属またはリチウム合金、炭素、石油コーク（ｐｅｔｒｏｌｅｕｍ ｃｏｋｅ）、活性化炭素、グラファイトまたはその他炭素類などのようなリチウム吸着物質を主成分にし、それが負極集電体１１４ａ、すなわち、銅、金、ニッケル、銅合金またはこれらの組合せによって製造されるホイルと結着した形態で負極１１４を構成する。
【００６９】
上述した実施例において、分離膜１６、外側分離膜１８、１８ａ、１８ｂ、及び後述する補助分離膜３３０は異なる材質で構成しても良いが、同じ材質で構成することが望ましい。また、これら分離膜１６、１８、１８ａ、１８ｂ、３３０は、バイセル１０、２０、１１０、１２０、２１０、２２０及び／または電極組立体を構成するため、熱融着による接着が可能なものが望ましい。これら分離膜はそれぞれ微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含む。
【００７０】
図７は本発明の望ましい実施例による二次電池用電極組立体の分解断面図であり、図８は図７の結合断面図である。
【００７１】
図７及び図８を参照すれば、本実施例による電極組立体３００は、従来技術による積層／折り畳み工程ではなく積層工程のみによって構成される。また、上述した改善されたスタック型セルまたはバイセル１０、１１０、２１０と対応スタック型セルまたはバイセル２０、１２０、２２０とが順次または交互に積層及びラミネートされた構造である。すなわち、本実施例による電極組立体３００は、まず、複数の改善されたスタック型セルまたはバイセル１０、１１０、２１０及び複数の対応スタック型セルまたはバイセル２０、１２０、２２０を１次的にそれぞれ積層またはラミネートした後、改善されたスタック型セルまたはバイセル１０、１１０、２１０と対応スタック型セルまたはバイセル２０、１２０、２２０とを順に必要な個数重ねた後、適切な条件下で２次的にラミネートすることで構成することができる。
【００７２】
より具体的に、本発明の望ましい実施例による電極組立体３００は、図面の最上部に第１外側分離膜１８ａを有する改善されたスタック型セルまたはバイセル２１０／対応バイセル１２０／改善されたバイセル１１０／対応バイセル２２０が順次積層され、対応バイセル２２０の最外郭の第２負極２１４の負極集電体２１２ａ面に補助分離膜３３０が接触し積層及びラミネートされる。ここで、電極組立体３００は２つの改善されたスタック型セルまたはバイセルと２つの対応スタック型セルまたはバイセルとを順次または交互に積層及びラミネートさせた構造を説明したが、使用されるスタック型セルまたはバイセルの個数は電池が要する容量などに応じて適宜選択することができる。
【００７３】
一方、図７及び図８では、積層及びラミネートされた電極組立体の最外郭に正極と負極が位置するが、これは例示的実施例に過ぎず、商用化される電極組立体の両側の最外郭には全て負極が位置するように積層及びラミネートすることが望ましい。また、この場合、最外郭の負極の外面に負極活物質が塗布されなくても良く、このような場合にも二次電池の容量の損失がない。望ましくは、電極組立体の最外郭に配置される負極は異なる厚さで構成することができ、隣接する他の負極より薄く構成することができる。
【００７４】
代案的に、積層及びラミネートされた電極組立体の両方の最外郭には正極のみが配置されるように構成することもできる。ここで、それぞれの正極は正極活物質がコーティングされていない構造、及び／または正極活物質が他の正極の正極活物質より薄く構成されることが望ましい。
【００７５】
図９は本発明の他の望ましい実施例による、改善されたスタック型セルまたはバイセルの構成を示した概略断面図であり、図１０は図９の改善されたスタック型セルまたはバイセルと共に二次電池用電極組立体を構成する対応スタック型セルまたはバイセルの構成を示した概略断面図である。図１ないし図８と同じ参照符号は、同じ機能を有する同じ部材である。
【００７６】
図９を参照すれば、本発明の他の望ましい実施例による、改善されたスタック型セルまたはバイセル３０は、第２極性電極１４／分離膜１６／第１極性電極１２／分離膜１６／第２極性電極１４が順次積層され、第２極性電極１４の外側面に外側分離膜１８がそれぞれ積層される。図９による改善されたスタック型セルまたはバイセル３０は、いわゆる、「Ｃ‐タイプ」バイセルの構造を有する。
【００７７】
図１０を参照すれば、図９の改善されたスタック型セルまたはバイセル３０と共に使用される対応スタック型セルまたはバイセル４０は、従来技術によるスタック型セルまたはバイセルであって、第１極性電極１２／分離膜１６／第２極性電極１４／分離膜１６／第１極性電極１２が順次積層された構造である。
【００７８】
図９及び図１０に示されたように、第１極性電極１２は正極であり、第２極性電極１４は負極である。
【００７９】
図１１は、図９の改善されたスタック型セルまたはバイセルの一例を示した断面図である。
【００８０】
図１１を参照すれば、改善されたスタック型セルまたはバイセル１３０は、外側分離膜１８／負極１１４／分離膜１６／正極１１２／分離膜１６／負極１１４／外側分離膜１８が順次積層された構造である。ここで、負極１１４は負極集電体１１４ａ及びその両面に塗布された負極活物質１１４ｂからなり、正極１１２は正極集電体１１２ａ及びその両面に塗布された正極集電体１１２ｂからなる。
【００８１】
図１２は、図９の改善されたスタック型セルまたはバイセルの他の例を示した断面図である。
【００８２】
図１２を参照すれば、改善されたスタック型セルまたはバイセル２３０は、第１外側分離膜１８ａ／第１負極２３２／分離膜１６／正極１１２／分離膜１６／第２負極１１４／第２外側分離膜１８ｂが順次積層された構造である。ここで、第１負極２３２は片面コーティング構造であって、第１外側分離膜１８ａに接触する負極集電体２３２ａ、及び負極集電体２３２ａにコーティングされ分離膜１６に接触する負極活物質２３２ｂを備える。このような改善されたスタック型セルまたはバイセル２３０は、後述するように、二次電池用電極組立体４００を積層する工程において、電極組立体４００の最外郭面のいずれか１つの面に位置可能である。勿論、図１１の改善されたスタック型セルまたはバイセル１３０も電極組立体の最外郭に配置可能である。
【００８３】
図１３は、図１０の対応スタック型セルまたはバイセルの一例を示した断面図である。
【００８４】
図１３を参照すれば、対応スタック型セルまたはバイセル１４０は、正極１１２／分離膜１６／負極１１４／分離膜１６／正極１１２が順次積層された構造である。ここで、正極１１２は正極集電体１１２ａの両面に正極活物質１１２ｂがコーティングされた構造であり、負極１１４は負極集電体１１４ａの両面に負極活物質１１４ｂがコーティングされた構造である。後述するように、電極組立体を積層するとき、図１３の対応スタック型セルまたはバイセル２０の正極１１２は、図１１のスタック型セルまたはバイセル１３０の外側分離膜１８及び／または図１２の改善されたスタック型セルまたはバイセル２３０の第２外側分離膜１８ｂと接触して積層される。
【００８５】
図１４は、図１０の対応スタック型セルまたはバイセルの他の例を示した断面図である。
【００８６】
図１４を参照すれば、対応スタック型セルまたはバイセル２４０は、第１正極１１２／分離膜１６／負極１１４／分離膜１６／第２正極２４２が順次積層及びラミネートされた構造である。ここで、第１正極１１２は正極集電体１１２ａの両面に正極活物質１１２ｂがコーティングされた構造であって、上述した正極１１２と同一であり、第２正極２４２は正極集電体２４２ａの片面のみに正極活物質２４２ｂがコーティングされた構造であって、後述するように、電極組立体を積層するとき、電極組立体４００の最外郭に位置可能である。勿論、図１３の対応スタック型セルまたはバイセル１４０が電極組立体４００の最外郭に位置することもできる。
【００８７】
図１５は本発明の望ましい実施例による二次電池用電極組立体の分解断面図であり、図１６は図１５の結合断面図である。
【００８８】
図１５及び図１６を参照すれば、本実施例による電極組立体４００は、図７及び図８で説明した電極組立体３００と同様に、従来技術による積層／折り畳み工程ではなく、積層工程のみによって構成され、上記改善されたスタック型セルまたはバイセル３０、１３０、２３０と対応スタック型セルまたはバイセル４０、１４０、２４０とが順次積層及びラミネートされた構造である。すなわち、本実施例による電極組立体４００は、まず、複数の改善されたスタック型セルまたはバイセル３０、１３０、２３０及び複数の対応バイセル４０、１４０、２４０を１次的に積層及びラミネートした後、改善されたスタック型セルまたはバイセル３０、１３０、２３０と対応バイセル４０、１４０、２４０とを順次または交互に必要な個数重ねた後、適切な条件下で２次的にラミネートさせることで構成される。
【００８９】
より具体的に、本実施例による電極組立体４００は、外側分離膜１８ａを有する改善されたスタック型セルまたはバイセル２３０／対応スタック型セルまたはバイセル１４０／改善されたバイセル１３０／対応バイセル２４０を順次積層することができ、対応バイセル２４０の最外郭の第２正極２４２の正極集電体２４２ａの外面には補助分離膜３３０が接触し積層される。上述したように、スタック型セルまたはバイセルの個数は適宜調節することができる。
【００９０】
以下、本発明の望ましい実施例による二次電池用電極組立体の製造方法を説明する。
【００９１】
本実施例による二次電池用電極組立体の製造方法は、（ａ）外側分離膜１８／第２極性電極１４／分離膜１６／第１極性電極１２／分離膜１６／第２極性電極１４／外側分離膜１８が順次積層及びラミネートされた改善されたスタック型セルまたはバイセル１０を用意する段階；（ｂ）第１極性電極１２／分離膜１６／第２極性電極１４／分離膜１６／第１極性電極１２が順次積層及びラミネートされた対応スタック型セルまたはバイセル２０を用意する段階；及び（ｃ）複数の改善されたスタック型セルまたは第１バイセル１０と複数の対応スタック型セルまたはバイセル２０とを順次または交互に積層及びラミネートさせる段階を含む。
【００９２】
ここで、（ａ）段階及び（ｂ）段階の順番は逆になっても良い。また、（ｂ）段階は従来のスタック型セルまたはバイセルの構成及び製造方法と同じである。ただし、（ａ）段階では従来のスタック型セルまたはバイセルの最外郭にそれぞれ外側分離膜１８を接触させてからラミネートする。また、（ａ）段階及び（ｂ）段階で組み立てられるスタック型セルまたはバイセル１０、２０は、その極性が交互に配置されることは上述した実施例の説明と同様である。
【００９３】
また、本実施例による電極組立体の製造方法において、改善されたスタック型セルまたはバイセル１０と対応バイセル２０とが順次積層される場合、対応バイセル２０の最外郭に、改善されたバイセル１０で採用する外側分離膜１８が積層されないいずれか１つの極性電極に補助分離膜３３０を積層させる段階をさらに含む。その理由は、このような最外郭の極性電極を保護するためである。
【００９４】
上述した実施例において、「改善されたスタック型セルまたはバイセル」は「第１スタック型セルまたはバイセル」に、「対応スタック型セルまたはバイセル」は「第２バイセル」に称されることもある。また、上述した実施例では、改善されたバイセルと対応バイセルとが順次または交互に複数回積層されると説明され、外側分離膜が設けられていないバイセルが電極組立体の最外郭に位置する場合、その集電体（電極）を保護するための補助分離膜を追加的に積層すると説明された。しかし、必要に応じて、１つの電極組立体として構成される改善されたバイセルと対応バイセルとの個数は、一方の個数が他方より１つ多いこともあり得る。
【００９５】
上述した実施例において、本発明によるスタック型セルは、正極／分離膜／負極／分離膜／正極が積層された、いわゆる、３‐スタックセルの最外郭に外側分離膜を同時または連続的に積層した構造として説明されたが、本発明はこれに限定されず、例えば、負極／分離膜／正極／分離膜／負極／分離膜／正極／負極が順次積層された５‐スタックセルの最外郭に外側分離膜が同時または連続的に積層された構造、または正極／分離膜／負極／分離膜／正極／分離膜／負極／分離膜／正極／負極／分離膜／正極が順次積層された７‐スタックセルの最外郭に外側分離膜が同時または連続的に積層された構造、または、それ以上の複数のスタックセルの最外郭に外側分離膜が積層された構造にもなり得ることを当業者であれば理解できるであろう。
【００９６】
また、このような３‐スタックセルを複数個積層するか、又は、所望の容量に応じて３‐スタック／５‐スタック／７‐スタックをそれぞれ少なくとも１つ以上組み合わせて積層及びラミネートすることもできる。
【００９７】
また代案的に、「Ａ‐タイプスタックセル」または「Ｃ‐タイプスタックセル」の最外郭に外側分離膜が同時にラミネートされている構造が積層及びラミネートされた状態の電極組立体において、該電極組立体の外郭を分離膜と同じ材質またはＰＥ、ＰＰ、ＰＥＴなどのような固定フィルムを用いて接着または熱融着によって固定できることは当業者であれば容易に具現することができる。
【００９８】
さらに代案的に、上述した実施例の補助分離膜を延長し、その補助分離膜の延長部分でスタックを巻取するか、補助分離膜に加えてスタックを全て巻取できる第２補助分離膜をさらに設けることもできる。この場合、第２補助分離膜は、上述したように、一般的なテープでも良く、本明細書で説明した分離膜と同じ材質の分離膜（例えば、後述するＳＲＳコーティングされた分離膜）でもあり得る。すなわち、スタックの間にあるそれぞれの分離膜、補助分離膜、第２補助分離膜は全て同じ材質からなることもあり、異なる材質からなることもある。
【００９９】
上述した実施例で使用される分離膜は、次のようにコーティングされたＳＲＳ（ｓａｆｅｔｙ ｒｅｉｎｆｏｒｃｅｄ ｓｅｐａｒａｔｏｒ）であることが望ましい。
【０１００】
ＳＲＳは、分離膜の少なくとも一面に多孔性コーティング層を設ける。多孔性コーティング層は複数の無機物粒子とバインダー高分子との混合物で形成される。
【０１０１】
多孔性コーティング層の形成に使用される無機物粒子は、電気化学的に安定していれば、特に制限されない。すなわち、本発明で使用する無機物粒子は、適用する電気化学素子の作動電圧範囲（例えば、Ｌｉ／Ｌｉ＋基準で０〜５Ｖ）で酸化及び／または還元反応を起こさないものであれば、特に制限されない。特に、無機物粒子として誘電率の高い無機物粒子を使用する場合、液体電解質内の電解質塩、例えばリチウム塩の解離度増加に寄与し、電解液のイオン伝導度を向上させることができる。
【０１０２】
上述した理由から、前記無機物粒子は誘電率定数が５以上、望ましくは１０以上の高誘電率無機物粒子を含むことが望ましい。誘電率定数が５以上の無機物粒子の非制限的な例としては、ＢａＴｉＯ３、Ｐｂ（Ｚｒ，Ｔｉ）Ｏ３（ＰＺＴ）、Ｐｂ１−ｘＬａｘＺｒ１−ｙＴｉｙＯ３（ＰＬＺＴ）、Ｐｂ（Ｍｇ１／３Ｎｂ２／３）Ｏ３‐ＰｂＴｉＯ３（ＰＭＮ‐ＰＴ）、ハフニア（ＨｆＯ２）、ＳｒＴｉＯ３、ＳｎＯ２、ＣｅＯ２、ＭｇＯ、ＮｉＯ、ＣａＯ、ＺｎＯ、ＺｒＯ２、Ｙ２Ｏ３、Ａｌ２Ｏ３、ＴｉＯ２、ＳｉＣまたはこれらの混合体などがある。
【０１０３】
また、無機物粒子としては、リチウムイオン伝達能力を有する無機物粒子、すなわちリチウム元素を含むが、リチウムを貯蔵せず、リチウムイオンを移動させる機能を有する無機物粒子を使用することができる。リチウムイオン伝達能力を有する無機物粒子の非制限的な例としては、リチウムホスフェート（Ｌｉ３ＰＯ４）、リチウムチタンホスフェート（ＬｉｘＴｉｙ（ＰＯ４）３、０＜ｘ＜２、０＜ｙ＜３）、リチウムアルミニウムチタンホスフェート（ＬｉｘＡｌｙＴｉｚ（ＰＯ４）３、０＜ｘ＜２、０＜ｙ＜１、０＜ｚ＜３）、１４Ｌｉ２Ｏ‐９Ａｌ２Ｏ３‐３８ＴｉＯ２‐３９Ｐ２Ｏ５などのような（ＬｉＡｌＴｉＰ）ｘＯｙ系列ガラス（０＜ｘ＜４、０＜ｙ＜１３）、リチウムランタンチタネート（ＬｉｘＬａｙＴｉＯ３、０＜ｘ＜２、０＜ｙ＜３）、Ｌｉ３．２５Ｇｅ０．２５Ｐ０．７５Ｓ４などのようなリチウムゲルマニウムチオホスフェート（ＬｉｘＧｅｙＰｚＳｗ、０＜ｘ＜４、０＜ｙ＜１、０＜ｚ＜１、０＜ｗ＜５）、Ｌｉ３Ｎなどのようなリチウムナイトライド（ＬｉｘＮｙ、０＜ｘ＜４、０＜ｙ＜２）、Ｌｉ３ＰＯ４‐Ｌｉ２Ｓ‐ＳｉＳ２などのようなＳｉＳ２系列ガラス（ＬｉｘＳｉｙＳｚ、０＜ｘ＜３、０＜ｙ＜２、０＜ｚ＜４）、ＬｉＩ‐Ｌｉ２Ｓ‐Ｐ２Ｓ５などのようなＰ２Ｓ５系列ガラス（ＬｉｘＰｙＳｚ、０＜ｘ＜３、０＜ｙ＜３、０＜ｚ＜７）またはこれらの混合物などが挙げられる。
【０１０４】
多孔性コーティング層の無機物粒子の大きさには制限がないが、均一な厚さのコーティング層の形成及び適切な孔隙率のため、０．００１ないし１０ｕｍであることが望ましい。０．００１ｕｍ未満の場合は分散性が低下し、１０ｕｍを超過すれば、多孔性コーティング層が厚くなり、大きい気孔径により電池充放電時に内部短絡が起きる恐れがある。
【０１０５】
また、多孔性コーティング層に含まれるバインダー高分子としては、分離膜に多孔性コーティング層を形成するとき、当業界で通常使用する高分子を使用することができる。特に、ガラス転移温度（ｇｌａｓｓ ｔｒａｎｓｉｔｉｏｎ ｔｅｍｐｅｒａｔｕｒｅ、Ｔｇ）が−２００ないし２００℃の高分子を使用することが望ましいが、これは最終的に形成される多孔性コーティング層の柔軟性及び弾性などのような機械的物性を向上できるためである。このようなバインダー高分子は、無機物粒子の間または無機物粒子と分離膜との間を連結及び安定的に固定するバインダーの役割をする。
【０１０６】
また、バインダー高分子は、必ずしもイオン伝達能力を有する必要はないが、イオン伝達能力を有する高分子を使用すれば、電気化学素子の性能を一層向上させることができる。したがって、バインダー高分子はなるべく誘電率定数の高いものが望ましい。実際、電解液における塩の解離度は電解液溶媒の誘電率定数に依存するため、バインダー高分子の誘電率定数が高いほど電解質における塩の解離度を向上させることができる。このようなバインダー高分子の誘電率定数は１．０ないし１００（測定周波数＝１ｋＨｚ）が使用可能であり、特に１０以上であることが望ましい。
【０１０７】
上述した機能の外に、バインダー高分子は、液体電解液に含浸するときゲル化することで、高い電解液含浸率（ｄｅｇｒｅｅ ｏｆ ｓｗｅｌｌｉｎｇ）を示す特性を有し得る。これにより、溶解度指数が１５ないし４５ＭＰａ１／２の高分子を使用することが望ましく、より望ましい溶解度指数は、１５ないし２５ＭＰａ１／２及び３０ないし４５ＭＰａ１／２である。したがって、ポリオレフィン系のような疎水性高分子よりは、多くの極性基を有する親水性高分子を使用することが望ましい。溶解度指数が１５ＭＰａ１／２未満であるか又は４５ＭＰａ１／２を超過する場合、通常の電池用液体電解液によって含浸し難いためである。
【０１０８】
このようなバインダー高分子の非制限的な例としては、ポリフッ化ビニリデン‐ヘキサフルオロプロピレン、ポリフッ化ビニリデン‐トリクロロエチレン、ポリメチルメタクリレート、ポリアクリロニトリル、ポリビニルピロリドン、ポリビニルアセテート、エチレンビニルアセテート共重合体、ポリエチレンオキサイド、セルロースアセテート、セルロースアセテートブチレート、セルロースアセテートプロピオネート、シアノエチルプルラン、シアノエチルポリビニルアルコール、シアノエチルセルロース、シアノエチルスクロース、プルラン、カルボキシルメチルセルロースなどが挙げられる。
【０１０９】
本発明によって分離膜基材にコーティングされた多孔性コーティング層の無機物粒子とバインダー高分子との重量比は、例えば５０：５０ないし９９：１が望ましく、より望ましくは７０：３０ないし９５：５である。バインダー高分子に対する無機物粒子の含量比が５０：５０未満であれば、高分子の含量が多くなり、形成されるコーティング層の気孔の大きさ及び気孔度が減少し得る。無機物粒子の含量が９９重量部を超過すれば、バインダー高分子の含量が少ないため、多孔性コーティング層の耐剥離性が低下することがある。多孔性コーティング層の気孔の大きさ及び気孔度は特に制限されないが、気孔の大きさは０．００１ないし１０ｕｍが望ましく、気孔度は１０ないし９０％が望ましい。気孔の大きさ及び気孔度は主に無機物粒子の大きさに依存するが、例えば粒径が１ｕｍ以下の無機物粒子を使用する場合、形成される気孔もおおよそ１ｕｍ以下になる。このような気孔構造は、以降注入される電解液で充填され、このように充填された電解液はイオン伝達の役割をする。気孔の大きさ及び気孔度がそれぞれ０．００１ｕｍ及び１０％未満の場合、抵抗層として働くことがあり、それぞれ１０ｕｍ及び９０％を超過すれば、機械的物性が低下する恐れがある。
【０１１０】
上述した実施例による電極組立体は、角形またはパウチ型二次電池に非常に効果的である。一般に、二次電池を包装するときは、アルミニウム角形缶又はアルミニウムラミネートフィルムからなる容器に液体電解質が共に注入される。
【０１１１】
また、本発明の実施例によるバイセル、それを採用した電極組立体は、スーパーキャパシタ、ウルトラキャパシタ、他の形態の二次電池、一次電池、燃料電池、各種センサー、電気分解装置、電気化学的反応機などのような他の類似の分野にも拡張適用することができる。
【０１１２】
以上、本発明を限定された実施例と図面に基づいて説明したが、本発明はこれに限定されるものではなく、本発明が属する技術分野で通常の知識を持つ者によって本発明の技術思想と特許請求の範囲の均等範囲内で多様な修正及び変形が可能であることは言うまでもない。
【図１】
2013524460.tif 000003
【図２】
2013524460.tif 000004
【図３】
2013524460.tif 000005
【図４】
2013524460.tif 000006
【図５】
2013524460.tif 000007
【図６】
2013524460.tif 000008
【図７】
2013524460.tif 000009
【図８】
2013524460.tif 000010
【図９】
2013524460.tif 000011
【図１０】
2013524460.tif 000012
【図１１】
2013524460.tif 000013
【図１２】
2013524460.tif 000014
【図１３】
2013524460.tif 000015
【図１４】
2013524460.tif 000016
【図１５】
2013524460.tif 000017
【図１６】
2013524460.tif 000018
【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
第１極性電極／分離膜／第２極性電極／分離膜／第１極性電極が順次積層され、
前記第１極性電極にそれぞれ積層された外側分離膜を備えることを特徴とする二次電池用スタック型セル。
【請求項２】
前記第１極性電極は正極であり、前記第２極性電極は負極であることを特徴とする請求項１に記載の二次電池用スタック型セル。
【請求項３】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項２に記載の二次電池用スタック型セル。
【請求項４】
前記第１極性電極は負極であり、前記第２極性電極は正極であることを特徴とする請求項１に記載の二次電池用スタック型セル。
【請求項５】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項４に記載の二次電池用スタック型セル。
【請求項６】
前記分離膜及び前記外側分離膜の少なくとも一方が、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含むことを特徴とする請求項１から５の何れか１項に記載の二次電池用スタック型セル。
【請求項７】
請求項１から請求項６のうちいずれか１項に記載の構造を有する少なくとも１つの第１スタック型セルと、
第２極性電極／分離膜／第１極性電極／分離膜／第２極性電極が順次積層された少なくとも１つの第２スタック型セルと
を備え、
前記少なくとも１つの第１スタック型セルと前記少なくとも１つの第２スタック型セルとが交互に積層されたことを特徴とする電極組立体。
【請求項８】
第１極性電極／分離膜／第２極性電極／分離膜／第１極性電極が順次積層された少なくとも１つの第１スタック型セルと、
外側分離膜／第２極性電極／分離膜／第１極性電極／分離膜／第２極性電極／外側分離膜が順次積層された少なくとも１つの第２スタック型セルと、を備え、
前記少なくとも１つの第１スタック型セルと前記少なくとも１つの第２スタック型セルとが交互に積層されたことを特徴とする二次電池用電極組立体。
【請求項９】
前記第１極性電極は正極であり、前記第２極性電極は負極であることを特徴とする請求項８に記載の二次電池用電極組立体。
【請求項１０】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項９に記載の二次電池用電極組立体。
【請求項１１】
前記第１極性電極は負極であり、前記第２極性電極は正極であることを特徴とする請求項８に記載の二次電池用電極組立体。
【請求項１２】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項１１に記載の二次電池用電極組立体。
【請求項１３】
前記分離膜及び前記外側分離膜の少なくとも一方が、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含むことを特徴とする請求項８から１２の何れか１項に記載の二次電池用電極組立体。
【請求項１４】
前記外側分離膜が形成されないいずれか１つの極性電極の外面に積層可能な補助分離膜をさらに備えることを特徴とする請求項８から１３の何れか１項に記載の二次電池用電極組立体。
【請求項１５】
請求項８から請求項１４のうちいずれか１項に記載の電極組立体と、
前記電極組立体を収納する筺体と、
前記筺体に収納された前記電極組立体に含浸される電解質と、を備えることを特徴とする二次電池。
【請求項１６】
第１極性電極／分離膜／第２極性電極／分離膜／第１極性電極が順次積層された少なくとも１つの第１スタック型セルを用意する段階と、
外側分離膜／第２極性電極／分離膜／第１極性電極／分離膜／第２極性電極／外側分離膜が順次積層された少なくとも１つの第２スタック型セルを用意する段階と、
前記少なくとも１つの第１スタック型セルと前記少なくとも１つの第２スタック型セルとを交互に積層させる段階と、を含むことを特徴とする二次電池用電極組立体の製造方法。
【請求項１７】
前記外側分離膜が積層されないいずれか１つの極性電極に補助分離膜を積層させる段階をさらに含むことを特徴とする請求項１６に記載の二次電池用電極組立体の製造方法。
【請求項１８】
第１極性電極／分離膜／第２極性電極／分離膜／第１極性電極が順次積層され、
前記第１極性電極の少なくともいずれか１つの外側に積層された外側分離膜を備えることを特徴とする二次電池用バイセル。
【請求項１９】
前記第１極性電極は正極であり、前記第２極性電極は負極であることを特徴とする請求項１８に記載の二次電池用バイセル。
【請求項２０】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項１９に記載の二次電池用バイセル。
【請求項２１】
前記第１極性電極は負極であり、前記第２極性電極は正極であることを特徴とする請求項１８に記載の二次電池用バイセル。
【請求項２２】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項２１に記載の二次電池用バイセル。
【請求項２３】
前記分離膜及び前記外側分離膜の少なくとも一方が、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含むことを特徴とする請求項１８に記載の二次電池用バイセル。
【請求項２４】
請求項１８から請求項２３のうちいずれか１項に記載の構造を有する少なくとも１つの第１バイセルと、
第２極性電極／分離膜／第１極性電極／分離膜／第２極性電極が順次積層された少なくとも１つの第２バイセルと、を備え、
前記少なくとも１つの第１バイセルと前記少なくとも１つの第２バイセルとが交互に積層されたことを特徴とする二次電池用電極組立体。
【請求項２５】
第１極性電極／分離膜／第２極性電極／分離膜／第１極性電極が順次積層された少なくとも１つの第１バイセルと、
外側分離膜／第２極性電極／分離膜／第１極性電極／分離膜／第２極性電極／外側分離膜が順次積層された少なくとも１つの第２バイセルと、を備え、
前記少なくとも１つの第１バイセルと前記少なくとも１つの第２バイセルとが交互に積層されたことを特徴とする二次電池用電極組立体。
【請求項２６】
前記第１極性電極は正極であり、前記第２極性電極は負極であることを特徴とする請求項２５に記載の二次電池用電極組立体。
【請求項２７】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項２６に記載の二次電池用電極組立体。
【請求項２８】
前記第１極性電極は負極であり、前記第２極性電極は正極であることを特徴とする請求項２５に記載の二次電池用電極組立体。
【請求項２９】
前記負極は負極集電体及び負極集電体の両面のうち少なくとも１面にコーティングされた負極活物質からなり、前記正極は正極集電体及び正極集電体の両面のうち少なくとも１面にコーティングされた正極活物質からなることを特徴とする請求項２８に記載の二次電池用電極組立体。
【請求項３０】
前記分離膜及び前記外側分離膜の少なくとも一方が、微多孔性ポリエチレンフィルム、微多孔性ポリプロピレンフィルム、これらフィルムの組合せによって製造される多層フィルム、及びポリフッ化ビニリデン、ポリエチレンオキサイド、ポリアクリロニトリルまたはポリフッ化ビニリデン‐ヘキサフルオロプロピレン共重合体からなる高分子電解質用高分子フィルムからなる群より選択されたいずれか１つを含むことを特徴とする請求項２４から２９の何れか１項に記載の二次電池用電極組立体。
【請求項３１】
前記外側分離膜が形成されないいずれか１つの極性電極の外面に積層可能な補助分離膜をさらに備えることを特徴とする請求項２４から３０の何れか１項に記載の二次電池用電極組立体。
【請求項３２】
請求項２４から請求項３１のうちいずれか１項に記載の電極組立体と、
前記電極組立体を収容する筺体と、
前記筺体に収容された前記電極組立体に含浸される電解質と、を備えることを特徴とする二次電池。
【請求項３３】
第１極性電極／分離膜／第２極性電極／分離膜／第１極性電極が順次積層された少なくとも１つの第１バイセルを用意する段階と、
外側分離膜／第２極性電極／分離膜／第１極性電極／分離膜／第２極性電極／外側分離膜が順次積層された少なくとも１つの第２バイセルを用意する段階と、
前記少なくとも１つの第１バイセルと前記少なくとも１つの第２バイセルとを交互に積層させる段階と、を含むことを特徴とする二次電池用電極組立体の製造方法。
【請求項３４】
前記外側分離膜が積層されないいずれか１つの極性電極に補助分離膜を積層させる段階をさらに含むことを特徴とする請求項３３に記載の二次電池用電極組立体の製造方法。
【国際調査報告】
2013524460.tif 000019
2013524460.tif 000020
2013524460.tif 000021
2013524460.tif 000022
2013524460.tif 000023
2013524460.tif 000024